(57)【要約】【課題】素子形成基板に内在した水分によって発光不良の有機エレクトロルミネッセンス素子が生じることを抑制することができる電気光学装置の製造方法及び該電気光学装置の製造方法によって製造された電子機器を提供する。【解決手段】ガラス基板Ｓの回路形成層Ｓａ上に有機絶縁層１３を形成して素子形成基板を形成した後、素子形成基板をホットプレートに載置し、減圧下にて加熱しながらベークするようにした。その後、ベークした素子形成基板上に機能層１４を形成した。【選択図】図１
2007213950.tif 000002
【特許請求の範囲】
【請求項１】
第１電極と、第２電極と、前記第１電極と前記第２電極との間に少なくとも発光層を有した機能層とを備えた電気光学素子を基板上に複数具備した電気光学装置の製造方法において、
前記基板上に、前記第１電極に対応する位置に開口部を備えた絶縁層を形成する絶縁層形成工程と、
前記基板、前記第１電極及び前記絶縁層に吸着した水分を除去する水分除去工程と、
前記第１電極上に前記機能層を形成する機能層形成工程と
を含むことを特徴とする電気光学装置の製造方法。
【請求項２】
請求項１に記載の電気光学装置の製造方法において、
前記水分除去工程は、大気圧に比べて低い減圧下にて前記基板を加熱処理することによって行うことを特徴とする電気光学装置の製造方法。
【請求項３】
請求項１または２に記載の電気光学装置の製造方法において、
前記水分除去工程は、ホットプレートによって行うことを特徴とする電気光学装置の製造方法。
【請求項４】
請求項１〜３のいずれか一つに記載の電気光学装置の製造方法において、
前記第１電極を、酸素プラズマ法によって表面改質処理する表面改質工程をさらに含むことを特徴とする電気光学装置の製造方法。
【請求項５】
請求項１〜４のいずれか一つに記載の電気光学装置の製造方法において、
前記機能層は、低分子系有機材料で構成されていることを特徴とする電気光学装置の製造方法。
【請求項６】
請求項１〜５のいずれか一つに記載の電気光学装置の製造方法において、
前記第１電極は、光透過性を有した導電性材料で構成されていることを特徴とする電気光学装置の製造方法。
【請求項７】
請求項１〜６のいずれか一つに記載の電気光学装置の製造方法によって製造されたことを特徴とする電子機器。
【発明の詳細な説明】
【技術分野】
【０００１】
本発明は、電気光学装置の製造方法及び電子機器に関するものである。
【背景技術】
【０００２】
従来より、薄型化・軽量化等の観点から、画素に有機エレクトロルミネッセンス素子を設けた有機エレクトロルミネッセンス表示パネルが注目されている。有機エレクトロルミネッセンス表示パネルは、ディスプレイや光プリンタの露光ヘッドへの応用が期待されている。この種の有機エレクトロルミネッセンス素子は、その機能層（発光層）を構成する材料によって高分子系有機エレクトロルミネッセンス素子と低分子系有機エレクトロルミネッセンス素子とに分類され、その中でも低分子系有機エレクトロルミネッセンス素子は、真空薄膜形成技術を利用した蒸着法によって形成されるのが一般的である。また、高分子系有機エレクトロルミネッセンス素子は、その機能層（発光層）を構成する材料を所定の溶媒に溶解または分散してなる液状体を塗布する、所謂ウェットプロセス法によって形成されることが知られている（例えば、特許文献１参照）。
【０００３】
ところで、有機エレクトロルミネッセンス素子では、隣接する画素との間に有機絶縁層が形成されることで各画素を分割している。そして、酸素プラズマ処理を施すことによって、有機絶縁層への影響を最小限に抑制しつつ各画素の画素電極の表面改質を行うようにしている。
【特許文献１】特開２００５−２２８６１６号公報
【発明の開示】
【発明が解決しようとする課題】
【０００４】
しかしながら、有機絶縁層は、吸水性に富んでいるため、基板上に有機絶縁層を形成した後において大気に暴露すると、有機絶縁層が大気中の水分を吸収してしまい素子形成基板に水分を内在することとなる。すると、画素電極上に機能層や陰極等を形成して表示パネルを作成した後に、素子形成基板に内在した水分が機能層に到達することで機能層の特性が変化してしまい、その結果、発光不良の有機エレクトロルミネッセンス素子が生じるという問題があった。
【０００５】
本発明は、上述した事情に鑑みてなされたもので、その目的とするところは、素子形成基板に内在した水分によって発光不良の有機エレクトロルミネッセンス素子が生じることを抑制することができる電気光学装置の製造方法及び該電気光学装置の製造方法によって製造された電子機器を提供することにある。
【課題を解決するための手段】
【０００６】
本発明の基板処理装置は、第１電極と、第２電極と、前記第１電極と前記第２電極との間に少なくとも発光層を有した機能層とを備えた電気光学素子を基板上に複数具備した電気光学装置の製造方法において、前記基板上に、前記第１電極に対応する位置に開口部を備えた絶縁層を形成する絶縁層形成工程と、前記基板、前記第１電極及び前記絶縁層に吸着した水分を除去する水分除去工程と、前記第１電極上に前記機能層を形成する機能層形成工程とを含む。
【０００７】
これによれば、基板、第１電極及び絶縁層から水分を十分に除去した後に機能層を形成することから、機能層の形成後に、該機能層が基板、第１電極及び絶縁層に内在する水分によって変質することはない。この結果、内在した水分による機能層の変質によって輝度や寿命が低下するのを抑制することができる。
【０００８】
この電気光学装置の製造方法において、前記水分除去工程は、大気圧に比べて低い減圧下にて前記基板を加熱処理することによって行ってもよい。
これによれば、基板、前記第１電極及び絶縁層から水分を効果的に除去することができる。
【０００９】
この電気光学装置の製造方法において、前記水分除去工程は、ホットプレートによって行うようにしてもよい。
これによれば、ホットプレートを表面改質工程または機能層形成工程を施す真空チャンバー内に載置することで、水分脱離工程を終了後に機能層形成工程に移る段階で大気に晒されることはないので、機能層が水分によって変質することを確実に抑制することができる。
【００１０】
この電気光学装置の製造方法において、前記第１電極を、酸素プラズマ法によって表面改質処理する表面改質工程をさらに含んでいてもよい。
これによれば、第１電極のコンタミネーションが除去されるとともに、第１電極の表面が改質される。この結果、第１電極から効率よく機能層にキャリアが注入されるので、発光効率の高い電気光学素子を製造することができる。
【００１１】
この電気光学装置の製造方法において、前記機能層は、低分子系有機材料で構成されていてもよい。
これによれば、機能層は、蒸着法、スパッタ法など、ドライプロセスによって形成される。そして、そのように形成された低分子系有機エレクトロルミネッセンス素子における水分による輝度や寿命が低下するのを抑制することができる。
【００１２】
この電気光学装置の製造方法において、前記第１電極は、光透過性を有した導電性材料で構成されていてもよい。
これによれば、光出射面が基板側である、所謂ボトムエミッション型の電気光学装置に対して、内在する水分による輝度や寿命が低下するのを抑制することができる。
【００１３】
本発明の電子機器は、上記記載の電気光学装置の製造方法によって製造されている。
これによれば、電気光学素子は、該素子に内在する水分によって機能層の特性が変質することはない。この結果、輝度や寿命が低下しにくい電気光学装置を備えた電子機器を実現することができる。
【発明を実施するための最良の形態】
【００１４】
（第１実施形態）
以下、本発明の第１実施形態に係る電気光学装置の製造方法について各図に従って説明する。
【００１５】
まず、本実施形態の電気光学装置の製造方法によって製造された電気光学装置としての有機エレクトロルミネッセンス表示装置について説明する。
図１に示すように、本実施形態の有機エレクトロルミネッセンス表示装置（以下、「有機ＥＬ表示装置」という）１０は、ガラス基板Ｓ上に回路形成層Ｓａを備えている。この回路形成層Ｓａは、複数の薄膜トランジスタ１１や図示しない走査線駆動回路等を構成する回路素子及びその各種配線（図示略）を含んでいる。また、回路形成層Ｓａ上には、各薄膜トランジスタ１１のドレイン電極とコンタクトホールＨを介して電気的に接続された画素電極１２が形成されている。本実施形態の画素電極１２は、光透過性を有した導電性材料で構成されたものであって、例えば、インジウム−スズ酸化物（ＩＴＯ）で構成されている。尚、本実施形態の画素電極１２をインジウム−スズ酸化物（ＩＴＯ）で構成した
が、これは本発明の好適な一実施例に過ぎず、例えば、酸化亜鉛（ＺｎＯ）であってもよい。
【００１６】
さらに、回路形成層Ｓａ上であって、画素電極１２に対応した位置に開口部Ｑｏを備えた有機絶縁層１３が形成されている。そして、この開口部Ｑｏによって画素を区画形成する画素形成領域Ｚが区画形成される。尚、本実施形態の有機絶縁層１３は、ポリイミドで構成されている。
【００１７】
そして、本明細書においては、ガラス基板Ｓ上に回路形成層Ｓａ、画素電極１２及び有機絶縁層１３を備えたものを「素子形成基板」Ｓｏという。
画素電極１２及び有機絶縁層１３上の全面には、機能層１４が形成されている。機能層１４は、正孔注入層１４ａ、正孔輸送層１４ｂ、発光層１４ｃ及び電子輸送層１４ｄから構成され、画素電極１２側から正孔注入層１４ａ→正孔輸送層１４ｂ→発光層１４ｃ→電子輸送層１４ｄの順に積層されている。各正孔注入層１４ａ、正孔輸送層１４ｂ、発光層１４ｃ及び電子輸送層１４ｄは、公知の低分子材料で構成されており、例えば、本実施形態では、正孔注入層１４ａに銅フタロシアニンを使用している。また、正孔輸送層１４ｂにトリフェニルジアミン（ＴＰＤ）を、発光層１４ｃにアルキキノリール鎖体アルミニウム（Ａｌｑ３）を、電子輸送層１４ｄにオキサジアゾールＢＮＤを使用している。尚、本実施形態の発光層１４ｃは白色の光を出射するものである。
【００１８】
また、機能層１４上の全面には陰極層１５が形成されている。陰極層１５は、光反射性の高い金属であることが望ましく、本実施形態では、銀（Ａｇ）とマグネシウム（Ｍｇ）の化合物ＭｇＡｇを使用している。そして、前述した各画素電極１２、陰極層１５、及び各画素電極１２と陰極層１５との間に配置された機能層１４で有機エレクトロルミネッセンス素子（以下、「有機ＥＬ素子」という）１６が形成される。つまり、各画素形成領域Ｚには、一つの有機ＥＬ素子１６が形成されることとなる。そして、各有機ＥＬ素子１６は、その発光層１４ｃにて発せられた光と陰極層１５によって反射された光とが合成され各画素電極１２及び回路形成層Ｓａを透過してガラス基板Ｓの光出射面Ｍｏ（回路形成層Ｓａが形成された面と相対向する側の面）から出射する。
【００１９】
陰極層１５上には、空間Ｆを介して封止層１７が形成されている。この封止層１７は、陰極層１５側の側面に乾燥剤１８を充填したものであって、その外周の一部がガラス基板Ｓ上の周囲に沿って接着されることで、回路形成層Ｓａ及び各有機ＥＬ素子１６を封止する。乾燥剤１８は、公知の吸水性を備えた、例えばシリカゲルであって、各ガラス基板Ｓ、回路形成層Ｓａ、有機ＥＬ素子１６中に内在する水分を吸収するものである。
【００２０】
また、ガラス基板Ｓの光出射面Ｍｏ側には、カラーフィルタ１９が取り付けられている。カラーフィルタ１９は、有機ＥＬ素子１６にて発せられた白色の光を赤色の光に変換する赤色変換層１９Ｒと、緑色の光に変換する緑色変換層１９Ｇと、青色の光に変換する青色変換層１９Ｂとを各画素形成領域Ｚに対応した位置に備えている。従って、赤色変換層１９Ｒからは赤色の光が、緑色変換層１９Ｇからは緑色の光が、青色変換層１９Ｂからは青色の光が、それぞれ図１中下向きに向かって外部に出射される。
【００２１】
このように構成された有機エレクトロルミネッセンス表示装置１０は、前述したガラス基板Ｓ及び回路形成層Ｓａに内在する水分が少ない。従って、ガラス基板Ｓ及び回路形成層Ｓａから機能層１４を構成する正孔注入層１４ａ、正孔輸送層１４ｂ、発光層１４ｃ及び電子輸送層１４ｄに到達する水分は少ないので、該各層１４ａ〜１４ｄは変質されにくく、そのため、各有機ＥＬ素子１６は所望の輝度で安定して発光する。
【００２２】
次に、上記有機ＥＬ表示装置１０の製造方法について図２〜図４を参照しながら説明す
る。
まず、ガラス基板Ｓ上に公知の方法によって、薄膜トランジスタ１１を形成しガラス基板Ｓ上に回路形成層Ｓａを形成する。続いて、その形成した薄膜トランジスタ１１のドレイン電極に電気的接続するように画素電極１２を形成する。これは、インジウム−スズ酸化物（ＩＴＯ）をスパッタリング法によって形成し、レジストフォトリソグラフィ工程を施して、所定の画素形状に合わせたレジストパターンを形成し、ウェットエッチング法やドライエッチング法を使用して画素にあった形状に加工する。そして、レジストを剥離することにより、図２（ａ）に示すように、各薄膜トランジスタ１１に対応した位置に画素電極１２を形成する。
【００２３】
次に、画素電極１２を覆うように、蒸着法等によって回路形成層Ｓａ上に有機絶縁層２０を形成する（図２（ｂ）参照）。本実施形態では有機絶縁層２０はポリイミドである。続いて、図２（ｃ）に示すように、画素電極１２に対応した位置に透過領域Ｔｏを備えたマスクＭＫを貼着し、該マスクＭＫを介した露光を行った後、現像する。この結果、図２（ｄ）に示すように、有機絶縁層２０には、画素電極１２に対応する位置に開口部Ｑｏが形成される。このようにして、ガラス基板Ｓ上に回路形成層Ｓａ及び有機絶縁層１３が形成され（絶縁層形成工程）、前記素子形成基板Ｓｏが形成される。
【００２４】
次に、前記のようにして形成された素子形成基板Ｓｏをチャンバー（図示略）に搬入する。このチャンバーは、スピンロータ及びホットプレートＨＰ（図３（ａ）参照）を備えている。そして、まず、素子形成基板Ｓｏをスピンロータに固定してスピン洗浄をする。その後、図３（ａ）に示すように、素子形成基板ＳｏをホットプレートＨＰに載置し、例えば、１００℃〜２４０℃に加熱することで素子形成基板Ｓｏ全体をベークする（水分除去工程）。このとき、素子形成基板Ｓｏは減圧下にてベークされるので、ガラス基板Ｓ、画素電極１２及び有機絶縁層１３に内在した水分Ｗが除去される。
【００２５】
続いて、ベークした素子形成基板Ｓｏを酸素プラズマ処理のためのチャンバー（図示略）に搬入する。本実施形態では、酸素プラズマ処理は、平行平板間酸素プラズマ処理装置を使用して行う。このとき、素子形成基板Ｓｏは大気に晒されないようにホットプレートＨＰを備えた真空チャンバーから酸素プラズマ処理を施すための平行平板間酸素プラズマ処理装置に移送するようにする。つまり、ホットプレートＨＰを備えたチャンバーと平行平板間酸素プラズマ処理装置とは所定の搬送チャンバーによって連結されたものである。また、平行平板間酸素プラズマ処理装置は前記搬送チャンバーを介して機能層１４を蒸着する蒸着装置にも連結されている。
【００２６】
そして、図３（ｂ）に示すように、素子形成基板Ｓｏに対して酸素プラズマ処理を施す（表面改質工程）。この結果、画素電極１２のコンタミネーションが除去されるとともに、その表面が改質される。
【００２７】
次に、画素電極１２を覆うように有機絶縁層１３上の全面に機能層１４を形成する（機能層形成工程）。具体的には、平行平板間酸素プラズマ処理装置から酸素プラズマ処理を施した素子形成基板Ｓｏを取り出し、前記搬送チャンバーを介して機能層１４を蒸着する蒸着装置に搬入する。従って、酸素プラズマ処理を施した素子形成基板Ｓｏは大気に晒されることなく蒸着装置に搬入される。そして、公知の方法と同様に蒸着法等によって、正孔注入層１４ａを形成する。本実施形態では、銅フタロシアニンを、例えば膜厚が６００Åとなるまで蒸着することで正孔注入層１４ａを形成する（図４（ａ）参照）。その後、同様にして、正孔注入層１４ａ上にトリフェニルジアミン（ＴＰＤ）からなる正孔輸送層１４ｂを、正孔輸送層１４ｂ上にアルキキノリール鎖体アルミニウム（Ａｌｑ３）からなる発光層１４ｃを、発光層１４ｃ上にオキサジアゾールＢＮＤからなる電子輸送層１４ｄを、それぞれ順次蒸着する（図４（ｂ）参照）。続いて、前述にようにして形成した機能
層１４上の全面に銀（Ａｇ）とマグネシウム（Ｍｇ）の化合物ＭｇＡｇを蒸着することで、陰極層１５を形成する（図４（ｃ）参照）。
【００２８】
その後、ガラス基板Ｓの光出射面Ｍｏ上にカラーフィルタ１９を貼着するとともに、ガラス基板Ｓ上の前記光出射面Ｍｏと相対向する面（即ち、回路形成層Ｓａが形成された側の面）上に乾燥剤１８を充填した封止層１７を接着剤によって接着する。このようにして、有機ＥＬ表示装置１０
上記したように、本実施形態によれば、以下の効果を奏する。
（１）本実施形態によれば、ガラス基板Ｓの回路形成層Ｓａ上に有機絶縁層１３を形成して素子形成基板Ｓｏを形成した後、素子形成基板ＳｏをホットプレートＨＰに載置し、減圧下にて加熱しながらベークするようにした。その後、ベークした素子形成基板Ｓｏ上に機能層１４を形成した。従って、ガラス基板Ｓ、画素電極１２及び有機絶縁層１３に内在した水分Ｗは確実に除去されることから、有機ＥＬ表示装置１０の製造後に、機能層１４がガラス基板、画素電極１２及び有機絶縁層１３に内在した水分によって変質されることはない。この結果、輝度や寿命の低下を抑制した有機ＥＬ表示装置１０を製造することができる。
（２）本実施形態によれば、ホットプレートＨＰを備えたチャンバーと平行平板間酸素プラズマ処理装置とを搬送チャンバーによって連結したものを使用することで、素子形成基板Ｓｏを減圧下にてベークした後に、大気に晒すことなく、ベークした素子形成基板Ｓｏを酸素プラズマ処理を施す上に機能層１４を形成するようにした。従って、ベークした素子形成基板Ｓｏからは水分が十分に除去された状態で酸素プラズマ処理を施すことができる。この結果、画素電極１２の表面が最適に改質処理されるので、画素電極１２から機能層１４へのキャリアの注入効率が向上し、発光効率の高い有機ＥＬ素子を製造することができる。また、有機絶縁層１３を、ポリベンズオキサゾールといった吸水性の低い材料を選択しなくてもよくなるので、有機絶縁層１３の材料選択の自由度が広がり、有機絶縁層１３の材料コストを下げることができる。
（３）本実施形態によれば、酸素プラズマ処理を行う平行平板間酸素プラズマ処理装置と機能層１４を蒸着する蒸着装置とを搬送チャンバーによって連結したものを使用した。そして、酸素プラズマ処理を施した素子形成基板Ｓｏ上に、大気に晒すことなく、機能層１４を形成するようにした。従って、一旦、水分を除去した素子形成基板Ｓｏに再度水分が吸着することないので、有機ＥＬ表示装置１０の製造後のガラス基板、画素電極１２及び有機絶縁層１３に内在する水分を十分に少なくなる。この結果、輝度や寿命の低下を抑制した有機ＥＬ表示装置１０を製造することができる。
（４）本実施形態によれば、機能層１４を形成する前に、画素電極１２を酸素プラズマ法によって表面改質するようにした。従って、画素電極１２のコンタミネーションが除去されるとともに、画素電極１２の表面が改質される。この結果、画素電極１２から効率よく機能層１４にキャリアが注入されるので、有機ＥＬ素子１６の発光効率を向上させることができる。
（５）本実施形態によれば、機能層１４を構成する正孔注入層１４ａ、正孔輸送層１４ｂ、発光層１４ｃ及び電子輸送層１４ｄは、低分子系有機材料で構成されているので、蒸着法、スパッタ法といった公知のドライプロセスによって形成することができる。
（６）本実施形態によれば、画素電極１２をインジウム−スズ酸化物（ＩＴＯ）で構成した。従って、有機ＥＬ素子１６にて発せられた光を、画素電極１２を介してガラス基板Ｓの光出射面Ｍｏから出射する、所謂ボトムエミッション型の有機ＥＬ表示装置に対して、内在する水分による輝度や寿命が低下するのを抑制することができる。
（第２実施形態）
次に、第１実施形態で説明した電気光学装置としての有機ＥＬ表示装置１０の電子機器の適用について図５に従って説明する。
【００２９】
図５は、電子機器の一例たる携帯電話の表示部に適用した例を示す携帯電話の斜視構成
図である。図５において、携帯電話３０は、有機ＥＬ表示装置１０を用いた表示ユニット３１と、複数の操作ボタン３２とを備えている。この有機ＥＬ表示装置１０は、上記第１実施形態に記載された有機ＥＬ素子１６をガラス基板Ｓ上にマトリクス状に配置されたものであって、各有機ＥＬ素子１６が所望の輝度で点灯することでカラーフィルタ１９上に画像や文字等を表示する。この場合でも、有機ＥＬ表示装置１０を用いた表示ユニット３１は、十分に水分が除去された素子形成基板Ｓｏを使用して製造されているので、素子形成基板Ｓｏに内在する水分による輝度や寿命が低下することはない。
【００３０】
尚、発明の実施形態は、上記実施形態に限定されるものではなく、以下のように実施してもよい。
○上記第１実施形態では、ホットプレートＨＰを使用して素子形成基板Ｓｏを加熱したが、本発明はこれに限定されるものではなく、ホットプレートＨＰ以外のもので素子形成基板Ｓｏを加熱してもよい。例えば、ランプヒータを備えたチャンバーを使用し、そのランプヒータの輻射熱によって素子形成基板Ｓｏを加熱するようにしてもよい。要は、素子形成基板Ｓｏを加熱することができるものであればどんなものであってもよい。
【００３１】
○上記第１実施形態では、有機ＥＬ素子１６は、その機能層１４を構成する正孔注入層１４ａ、正孔輸送層１４ｂ、発光層１４ｃ及び電子輸送層１４ｄは、低分子系有機材料で構成されていたが、本発明はこれに限定されるものではなく、高分子系有機材料で構成されたものであっても適用可能である。
【００３２】
○上記第１実施形態では、有機ＥＬ表示装置１０は、ガラス基板Ｓの回路形成層Ｓａと相対向する側の面を光出射面Ｍｏとした、所謂ボトムエミッション型としたが、本発明はこれに限定されるものではなく、陰極層１５を光出射面側とした、所謂トップエミッション型のものであっても適用可能である。
【００３３】
○上記第１実施形態では、電気光学素子として有機ＥＬ素子１６に適用したが、本発明はこれに限定されるものではなく、例えば、発光ダイオード（ＬＥＤ）といった他の態様の電気光学素子であってもよい。
【００３４】
○上記第１実施形態では、酸素プラズマ処理を、平行平板間酸素プラズマ処理装置を使用して行ったが、本発明はこれに限定されるものではなく、他の装置を使用して行ってもよい。例えば、誘導結合プラズマ（Inductively Coupled Plasma）処理装置を使用してもよい。
【図面の簡単な説明】
【００３５】
【図１】本発明の電気光学装置の製造方法によって製造された有機ＥＬ表示装置の一部断面図。
【図２】（ａ）〜（ｄ）は、それぞれ、本実施形態に係る有機ＥＬ表示装置の製造方法を説明するための図。
【図３】同じく、（ａ）及び（ｂ）は、有機ＥＬ表示装置の製造方法を説明するための図。
【図４】同じく、（ａ）〜（ｃ）は、それぞれ、有機ＥＬ表示装置の製造方法を説明するための図。
【図５】電子機器の一例たる携帯電話の表示部に適用した例を示す携帯電話の斜視構成図である。
【符号の説明】
【００３６】
ＨＰ…ホットプレート、Ｑｏ…開口部、Ｓ…基板としてのガラス基板、１０…電気光学装置としての有機エレクトロルミネッセンス表示装置、１２…第１電極としての画素電極
、１３…絶縁層としての有機絶縁層、１４…機能層、１４ｃ…発光層、１６…電気光学素子としての有機エレクトロルミネッセンス素子、１５…第２電極としての陰極層、３０…電子機器としての携帯電話。
【図１】
2007213950.tif 000003
【図２】
2007213950.tif 000004
【図３】
2007213950.tif 000005
【図４】
2007213950.tif 000006
【図５】
2007213950.tif 000007